(57)【要約】  本発明は、透明導電性酸化物（ＴＣＯ）とＴＣＯに蒸着された超薄金属膜（ＵＴＭＦ）とを包含する電極に関連する。加えて、ＵＴＭＦが酸化されるか、酸化物層が被覆される。こうして、下層のＴＣＯが保護され／他の材料との適合性を持ち、透明性の損失が軽減される。
2013522813.tif 000002
【特許請求の範囲】
【請求項１】
基板と、透明導電性酸化物と、前記透明導電性酸化物の上層の超薄金属層とを包含する、特に光電子工学分野のための透明電極において、前記超薄金属層の上層に酸化物層をさらに包含する電極であることを特徴とする透明電極。
【請求項２】
前記酸化物層が前記基板と接触している、請求項１に記載の透明電極。
【請求項３】
前記透明導電性酸化物が前記基板と接触している、請求項１に記載の透明電極。
【請求項４】
スズ添加酸化インジウム、ＡｌまたはＧａ添加酸化亜鉛、ＴａまたはＮｂ添加酸化チタン、Ｆ添加酸化スズ、および以上の混合物から前記透明導電膜が選択される、先行する請求項のいずれかに記載の透明電極。
【請求項５】
Ｃｕ、Ｎｉ、Ｃｒ、Ｔｉ、Ｐｔ、Ａｇ、Ａｕ、Ａｌおよび以上の混合物から前記超薄金属膜が選択される、先行する請求項のいずれかに記載の透明電極。
【請求項６】
前記酸化物層が、前記超薄金属膜の材料、Ｓｎ、及びＳｉのいずれかの酸化物である、先行する請求項のいずれかに記載の透明電極。
【請求項７】
前記超薄金属層が１０ｎｍ未満の厚さを有する、先行する請求項のいずれかに記載の透明電極。
【請求項８】
開口部を備える導電性メッシュを前記透明導電性酸化物または前記酸化物層の上層にさらに具備する、先行する請求項のいずれかに記載の透明電極。
【請求項９】
前記メッシュがＮｉ、Ｃｒ、Ｔｉ、Ａｌ、Ｃｕ、Ａｇ、Ａｕ、添加されたＺｎＯ、添加されたＳｎＯ2、添加されたＴｉＯ2、カーボンナノチューブもしくはＡｇナノワイヤ、または以上の混合物を包含する、請求項８に記載の透明電極。
【請求項１０】
特に光電子工学分野のための透明電極を製造する方法であって、
ａ．透明導電性酸化物を超薄金属層で被覆するステップと、
ｂ．前記超薄金属層の上層に酸化物層を設けるステップと、
ｃ．ａおよびｂで形成された層状構造を基板に載置するステップと、
を包含する方法。
【請求項１１】
前記超薄金属層を直接酸化することにより前記ステップｂが実施される、請求項１０に記載の方法。
【請求項１２】
スパッタリングで前記酸化物層を蒸着することにより前記ステップｂが実施される、請求項１０に記載の方法。
【請求項１３】
前記酸化物層が前記基板の上層になるように、前記層状構造が前記基板に載置される、請求項１０乃至１２のいずれかに記載の方法。
【請求項１４】
前記透明導電性酸化物が前記基板の上層になるように、前記層状構造が前記基板に載置される、請求項１０乃至１２のいずれかに記載の方法。
【請求項１５】
開口部を備える導電性メッシュを前記層状構造の上層に設けるステップをさらに包含する、請求項１０乃至１４のいずれかに記載の方法。
【発明の詳細な説明】
【技術分野】
【０００１】
本発明は、例えば光電子工学分野のための、光透過性及び導電性の電極に関連する。
【背景技術】
【０００２】
透明電極（ＴＥ）、つまり電気伝導と同時に光を透過させる膜は、太陽電池、有機発光ダイオード、集積型の電気光学変調器、レーザディスプレイ、光検出器など、多くの光学デバイスにとって極めて重要である。このような用途の観点から、対象とする波長範囲での光透過性と適切な導電性の他に、透明電極は、加工容易性（大規模蒸着の可能性など）、同じデバイスを形成する他の材料（活性層）との適合性、温度、機械的および化学的ストレスに対する安定性、そして低コストなど、他の主要な特徴を備えるべきである。
【０００３】
ＴＥは、ＬＥＤ、太陽電池、検出器、およびディスプレイを含む広範囲の用途における、高い重要性のため、集中的な開発の対象となっている[非特許文献１、非特許文献２]。今のところ、従来の酸化インジウムスズ（ＩＴＯ）およびアルミニウム添加酸化亜鉛（ＡＺＯ）を含む透明導電性酸化物（ＴＣＯ）が、光電子工学産業で主に使用されている［非特許文献３、非特許文献４］。最高水準のＴＣＯは、優れた光透過性と低いシート抵抗とを有しているが、ＩＴＯについてはインジウム不足、ＡＺＯについては化学的脆弱性を含む、いくつかの欠点を備えている。特に、温度、酸素雰囲気の希釈化または濃縮化、湿度、あるいは、塩分濃度による、安定性の低下は、重大な欠点である。例えば、ＴＣＯ膜が温度、湿度、酸素、水または以上の組み合わせに影響された時には、これが電気的性能の低下（シート抵抗の上昇）の要因となり得ることが指摘されている［非特許文献５］。場合によっては、ＴＣＯは、Ｉｎ2Ｏ3から有機および活性層へのインジウム／酸素の移動（migration）など、デバイスを形成してこれと接触する他の材料との適合性を備えていない。他の場合には、特定用途の仕事関数など、ＴＣＯの機能性を向上させるのに追加層が必要とされることがある。
【０００４】
近年、ＴＣＯ技術を金属と組み合わせてその性質を向上させることに関心が寄せられており、機能性を向上させるように、好ましくは０．５ｎｍの非常に薄い金属層（０．５〜１．５ｎｍ）がＴＣＯの上面に蒸着される［特許文献１］。このような超薄金属膜（ＵＴＭＦ）は、透明電極と有機層との間のエネルギーレベルが良好な一致を示して、注入障壁の低減に繋がり、その結果、デバイス性能が向上する。しかし、このような金属の薄膜にはいくつかの欠点が見られる。一般的には、電極の透明性の低下を誘発する。加えて、表面全体を被覆せず、ゆえに関連の刊行物に見られるように、不連続アイランド構造を形成することになるだろう［例えば、非特許文献６を参照］。下層にある何らかのＴＣＯ層を露出させるアイランド状の金属構造は、安定性も、完全な保護も、環境またはデバイスを形成する他の層との適合性も提供しない。アイランド状構造はまた、光散乱も発生させることがある。
【先行技術文献】
【特許文献】
【０００５】
【特許文献１】国際公開第２００９／０１６０９２号
【特許文献２】国際公開第２００８／０５９１８５号
【特許文献３】米国特許出願公開第２００８／３１５７６３号明細書
【特許文献４】米国特許出願公開第２０１０／２２５２２７号明細書
【特許文献５】特開２０００−１２８７９号公報
【特許文献６】独国特許出願公開第１０２００５０２７９６１号明細書
【非特許文献】
【０００６】
【非特許文献１】シー．ジー．グランヴィス（C.G.Granqvist）著、「太陽エネルギー材料としての透明導体：概観(Transparent conductors as solar energy materials: A panoramic review)」、太陽エネルギー材料および太陽電池(Solar Energy Materials and Solar Cells)２００７年、９１，１５２９
【非特許文献２】ティー．ミナミ（T．Minami）著、「透明電極用の透明導電性酸化物半導体（Transparent conducting oxide semiconductors for transparent electrodes）」、半導体科学技術（Semicond. Sci. Technol）、２００５年、２０第４号、Ｓ３５〜Ｓ４４
【非特許文献３】エー．クロヤナギ（A．Kuroyanagi）著、「イオン化蒸着により用意されるＡｌドープＺｎＯ薄膜の結晶学的性質および電気的特性(Crystallographic characteristics and electrical properties of Al doped ZnO thin films prepared by ionized deposition)」、応用物理学ジャーナル(J. Appl. Phys)  １９８９年、６６，５４９２
【非特許文献４】ワイ．イガサキ（Y．Igasaki）等著、「（１１２０）配向サファイア基板に蒸着されたＺｎＯ：Ａｌ膜の構造的および電気的特性に対する蒸着率の影響（The effects of deposition rates on the structural and electrical properties of ZnO:AI films deposited on (1120) oriented sapphire substrates）」、応用物理学ジャーナル（J. Appl. Phys）、１９９１年、７０，３６１３
【非特許文献５】ティー．ミヤタ（T．Miyata）等著、「湿潤環境での使用のためのナノ厚透明導電性酸化膜の安定性（Stability of nano-thick transparent conducting oxide films for use in a moist environment）」、固体薄膜（ Thin Solid Films）、２００８年、５１６，１３５４〜１３５８
【非特許文献６】ジェイ．シー．ベルネード（J．C．Bernede）著、「超薄金属層でコーティングされた酸化亜鉛陽極を用いた有機太陽電池性能の向上（Improvement of organic solar cell performances using a zinc oxide anode coated by an ultrathin metallic layer）」、応用物理学通信（Applied Phys. Lett）、２００８年、９２，０８３３０４
【発明の概要】
【課題を解決するための手段】
【０００７】
本発明は、より高い透明性、安定性、保護性能、および環境適合性を電極に与えることをねらいとする。この目的のため、本発明では、ＵＴＭＦをＴＣＯに蒸着することを提案する。加えて、ＵＴＭＦは酸化されるか酸化物層に被覆される。こうして、下層のＴＣＯが保護される／他の材料に対する適合性を持つことになり、酸化物層に関連する反射防止効果のため、透明性の損失が軽減される。
【０００８】
酸化物層は基板と接触しているか、上下逆の実施形態では、透明導電性酸化物が基板と接触していてもよい。透明導電膜は、スズ添加酸化インジウム、ＡｌまたはＧａ添加酸化亜鉛、ＴａまたはＮｂ添加酸化チタン、Ｆ添加酸化スズ、および以上の混合物から選択されることが好ましい。超薄金属膜は、Ｃｕ、Ｎｉ、Ｃｒ、Ｔｉ、Ｐｔ、Ａｇ、Ａｕ、Ａｌおよび以上の混合物から選択されることが好ましい。超薄金属層を直接酸化することにより、あるいは例えばＳｎまたはＳｉの酸化物を蒸着することにより、酸化物層が形成され得る。本発明における超薄金属層は、１０ｎｍ未満の厚さを有している。本発明の電極はさらに、開口部を備える導電性メッシュを透明導電性酸化物または酸化物層の上に包含してもよく、メッシュはＮｉ、Ｃｒ、Ｔｉ、Ａｌ、Ｃｕ、Ａｇ、Ａｕ、添加されたＺｎＯ、添加されたＳｎＯ2、添加されたＴｉＯ2、カーボンナノチューブまたはＡｇナノワイヤ、あるいは以上の混合物を包含する。また本発明では、このような透明電極を製造する方法が考案される。
【図面の簡単な説明】
【０００９】
【図１】本発明により提案される透明電極（ＴＥ）の構造を最も単純な形で示す。
【図２】酸素プラズマを用いた酸化の前後のＡＺＯ２２０ｎｍ＋Ｎｉ２ｎｍ（ＴＣＯ＋ＵＴＭＦ）構造を備えるＴＥの光透過性についてのグラフである。
【図３】酸素プラズマで処理されたＡＺＯ２２０ｎｍ（ＴＣＯ）およびＡＺＯ２２０ｎｍ＋Ｔｉ５ｎｍ（ＡＺＯ＋ＵＴＭＦ＋酸化物）について、処理温度と相関させたシート抵抗および光透過性を示す。
【図４】ＡＺＯ２２０ｎｍ（ＴＣＯ）およびＡＺＯ２２０ｎｍ＋Ｔｉ５ｎｍ（ＴＣＯ＋ＵＴＭＦ）について、処理温度と相関させたシート抵抗および光透過性を示すグラフである。
【図５】ＡＺＯ２２０ｎｍ（ＴＣＯ）と、周囲温度で酸素プラズマと熱のいずれかによる処理を受けたＡＺＯ２２０ｎｍ＋Ｔｉ５ｎｍ（ＴＣＯ＋ＵＴＭＦ＋酸化物）との光透過性の比較を示す。
【発明を実施するための形態】
【００１０】
説明を完全にし、発明のより良い理解をもたらすために、一組の図面が提示される。これらの図面は、説明の一体的な部分を成している。また、これらの図面は、発明の範囲を制限するのではなく、発明がどのように具現化されるかについての単なる一例であると解釈されるべき本発明の好適な実施形態を図示したものである。図面は、上記の図を包含する。
【００１１】
本発明の電極は、ＵＴＭＦと、ＵＴＭＦを被覆する酸化物層とに被覆されたＴＣＯを包含している。本発明の意味におけるＵＴＭＦは、１０ｎｍ未満の厚さの金属膜である。デバイスの活性領域に対する電荷の注入および収集を促進することから、酸化物はデバイスの効率を向上させ得る。要約すると、酸化物層によって以下の有益な効果のうち少なくとも一つが得られるのである。
‐ＵＴＭＦの塗着初期に低下した透明性を回復させる
‐下層のＵＴＭＦおよびＴＣＯの保護および安定化
‐金属およびその酸化物の適切な選択による、電荷の注入障壁の改良。例えば、酸化ニッケルは、最新のＩＴＯと比較して高い仕事関数を有する。
【００１２】
ＴＣＯ膜は、スズ添加酸化インジウム（ＩＴＯ）、ＡｌまたはＧａ添加酸化亜鉛（ＧＺＯおよびＡＺＯ）、ＴａまたはＮｂ添加酸化チタン（ＴＴＯ，ＮＴＯ）、Ｆ添加酸化スズ（ＦＴＯ）、および以上の混合物から選択される。ＵＴＭＦは、Ｃｕ、Ｎｉ、Ｃｒ、Ｔｉ、Ｐｔ、Ａｇ、Ａｕ、Ａｌ、および以上の混合物から選択される。酸化物は、上に挙げられたＵＴＭＦ金属か、その混合物か、ＳｉまたはＳｎなど他の元素の酸化物でよい。
【００１３】
酸化物は、まず、酸化物ターゲットから蒸着されてよい。しかし、我々の好適な実施形態では、酸素プラズマと周囲温度での熱アニールのいずれか、あるいはその両方を用いたＵＴＭＦの直接酸化によって、酸化物が得られる。この場合、ＵＴＭＦが厚さ全体にわたって酸化されないことが重要である。図２は、酸素プラズマによる酸化の後のＴＣＯ（ＡＺＯ）＋ＵＴＭＦ（Ｎｉ２ｎｍ）の透明度の回復を示している。透明度は、基板上のＴＥの総合透過率から基板の透過率を差し引くことにより計算される。
【００１４】
本発明の電極の基板は、ガラス、半導体、無機結晶、剛性または可撓性のプラスチック材料など、本発明のＴＥ構造の成長が上層で行われる適当な何らかの誘電材料でよい。実例は、シリカ（ＳｉＯ2）、ホウ珪酸塩（ＢＫ７）、珪素（Ｓｉ）、ニオブ酸リチウム（ＬｉＮｂＯ3）、ポリエチレンナフタレート（ＰＥＮ）、ポリエチレンテレフタレート（ＰＥＴ）、その他である。この基板は、活性半導体または有機層など、光電子工学デバイス構造の一部であればよい。
【００１５】
酸化の後で、ＴＥ構造はより安定的になる。図３は、温度を上昇させながらそれぞれ４５分の長さで行われる熱アニール処理を受けた時の、ＡＺＯおよびＡＺＯ＋Ｔｉ５ｎｍ酸化層の、透明度およびシート抵抗を示している。透明度は、３７５〜７００ｎｍ範囲での平均値である。特に低温から開始して、より劇的なシート抵抗の上昇が見られるＴＣＯのみのＴＥよりも、複合ＴＥ構造がより安定的であることは明らかである。熱処理により複合構造の透明度が上昇するのに対して、シート抵抗は実質的に無変化のままである。これはすなわち、酸化の初期は最適とは程遠いが、酸化が進むと透明度のレベルが高くなることを示すことに注意していただきたい。
【００１６】
複合ＴＥ構造を実現する別の方法は、ＴＣＯ＋ＵＴＭＦから開始して、酸素雰囲気の存在下で熱アニールを受けさせることである。周囲雰囲気中でそれぞれ４５分の長さの熱処理を受けた複合ＡＺＯ＋Ｔｉ５ｎｍ構造の透明度およびシート抵抗の変遷が図４に示されており、やはりＡＺＯ層のみの構造と比較されている。
【００１７】
複合構造の透明度は１００℃の範囲またはこれより上の温度の熱処理により上昇するが、対応のシート抵抗は一定のままである。事実、２５０〜３００℃の範囲の温度ではＴＣＯのみの構造に匹敵する値に透明度が達し、これは温度効果により酸化物の形成が加速され、それが電極の品質を向上させることを示している。図からは、酸化ＵＴＭＦに被覆されたＴＣＯがＴＣＯよりも高い熱的安定性を呈することも明らかである。
【００１８】
図５は、酸素銃を用いて酸化されるか、周囲雰囲気中で熱処理されたＡＺＯおよびＡＺＯ＋Ｔｉ５ｎｍについて、光透過性と波長との比較を示している。
【００１９】
加えて、酸化物層は低い導電性を呈する。活性材料との直接接触の場合には、電荷の放出および収集を妨げないために、その厚さが特定の値を下回るようにすることが重要である。特に、ＵＴＭＦ層を酸化することによって直接得られる時であって、生成された酸化物が低い導電性を呈する場合には、活性材料との境界面における効率的な電荷の放出および収集を妨げないように、酸化物の深さが適切に制御されなければならない。
【００２０】
図１のＴＥ構造は最も単純な形である。他の実施形態では、図１に示された構造がＴＥの一要素であってもよい。本発明の特定実施形態によれば、図１のＴＥと接触する少なくとも一つの導電性グリッドまたはメッシュ電極が、酸化物の上層にさらに設けられる。このグリッドまたはメッシュは開口部を有し、例えば、ＵＶリソグラフィ、ソフトリソグラフィ（ナノインプリント）、スクリーン印刷により、または幾何学的な制約に応じてシャドウマスクにより、または蒸発や電気めっきなどＵＴＭＦ層や他の厚い層に使用されるものに類似した技術に基づく蒸着により、構造の材料および寸法に応じていくつかの方法で用意される。これらの技術はすべて、当業者にはよく知られている。ＵＴＭＦは、グリッドまたはメッシュの蒸着の前後に酸化されるとよい。このグリッドまたはメッシュは、Ｎｉ、Ｃｒ、Ｔｉ、Ａｌ、Ｃｕ、Ａｇ、Ａｕ、添加されたＺｎＯ、添加されたＳｎＯ2、添加されたＴｉＯ2、カーボンナノチューブもしくはＡｇナノワイヤ、またはその混合物を包含するとよく、ＵＴＭＦと同じか異なる材料である。周期的金属構造で構成される時のグリッドの周期および厚さは、本発明の目的のためには、一般的に５００ｎｍから１ｍｍおよび１０ｎｍから１０００ｎｍのそれぞれの範囲でよい。事実、グリッドまたはメッシュの幾何学的寸法は、製作される材料および本発明の電極の用途に加えて、関連する電流密度に左右される。不透明である時のグリッドまたはメッシュの充填率は５％以下である。任意であるが、グリッドは方形、矩形のようなパターン、周期的またはランダムメッシュの形を有する。いくつかの例では、本発明のＴＥが既存のグリッドまたはメッシュに蒸着されてもよい。別の特定実施形態により、Ｃｕ、Ａｕ、Ａｇ、Ａｌから選択された高導電性金属膜と、任意でＮｉ、Ｃｒ、Ｔｉ、Ｐｔ、Ａｇ、Ａｕ、Ａｌおよび以上の混合物から選択されて高導電性金属膜に蒸着されるＵＴＭＦとを包含する多層の金属ＴＥ構造に、本発明のＴＥが蒸着されてもよい。本発明の多層金属ＴＥ構造およびＴＥの複数の要素が、交互に数回重ねられて多層を形成するとよい。同時に、グリッドまたはメッシュ構造および多層金属ＴＥ構造が本発明のＴＥと組み合わされてもよい。また、上下逆の幾何学形状、つまり基板、基板上の金属酸化物、金属酸化物上のＵＴＭＦ、およびＵＴＭＦ上のＴＣＯがより適切な場合もある。例えば、基板が活性材料であってＴＥがその上面に蒸着される必要がある時が挙げられる。この場合に、酸化物は、酸化物ターゲットから蒸着されるか、追加ＵＴＭＦ層の前に蒸着されたＵＴＭＦの完全酸化により形成されるとよい。上下逆の幾何学形状をＵＴＭＦおよび酸化物層で被覆する、つまり二つの酸化物層の間の二つのＵＴＭＦ層の間に、ＴＣＯが効果的に設けられることも可能である。
【００２１】
結果を改善するため、酸素プラズマおよび熱処理が組み合わされてもよい。
【００２２】
基板、ＴＣＯ、またはデバイスを形成して酸化の前に蒸着される他の層が高温の影響を受ける時には、酸素プラズマが好ましいことがある。
【００２３】
場合によっては、ターゲットから直接に金属酸化物を蒸着することが好ましいことがある。これは、ＵＴＭＦと異なる金属の酸化物、またはＵＴＭＦの直接酸化により得られる酸化物とは異なる特性を持つ酸化物が好ましい時に当てはまる。
【００２４】
製造工程
使用される基板は、蒸着の前に超音波槽においてアセトンおよびエタノールで１０分間洗浄された、両面研磨のＵＶ溶融シリカである。洗浄された基板は次に、Ａｊａｉｎｔ  Ｏｒｉｏｎ  ３スパッタリング装置室に装填される。それから基板は２００℃まで加熱され、ＡＺＯ蒸着の均一性のため連続的に回転される。蒸着の前に、スパッタリング室に置かれた状態で、酸素プラズマで基板が洗浄される（１．０６Ｐａ（８ｍＴｏｒｒ）の酸素基準圧と４０Ｗの高周波出力で１５分間行う）。酸素プラズマ処理は基板表面を活性化させることで、基板とＡＺＯ膜との間の良好な接合を促進する。スパッタリングは、０．２Ｐａ（１．５ｍＴｏｒｒ）の純アルゴン雰囲気および１５０Ｗの高周波出力で実施される。使用されるスパッタリングターゲットは、Ａｌの原子濃度が３％のＡｌ添加酸化亜鉛である。膜の蒸着時間は、厚さ〜２２０ｎｍのＡＺＯ層を形成する９０分間である。７５ワットの高周波出力と０．１３Ｐａ（１ｍＴｏｒｒ）のＡｒ圧力で純度９９．９９％のターゲットを使用する高周波マグネトロンスパッタリングを用いて、５ｎｍのチタンが室温蒸着される。
【００２５】
サンプルの酸素プラズマ処理は、１．０６Ｐａ（８ｍＴｏｒｒ）の基準圧の酸素充填スパッタリング室において、４０Ｗの高周波出力で１５分間に得られる酸素プラズマ雰囲気にサンプルを露出することを必要とする。
【００２６】
本文では、“ｃｏｍｐｒｉｓｅｓ”およびその派生語（“ｃｏｍｐｒｉｓｉｎｇ”など）は排他的な意味で理解されるべきではない。つまりこれらの語は、記載および規定されたものが別の要素、ステップなどを含む可能性を排除するものと解釈されるべきではない。
【００２７】
他方において、本発明が、記載された特定実施形態に限定されず、請求項に規定された発明の大まかな範囲に含まれると当業者が考えるいかなる変形も包含することは自明である。
【図１】
2013522813.tif 000003
【図２】
2013522813.tif 000004
【図３】
2013522813.tif 000005
【図４】
2013522813.tif 000006
【図５】
2013522813.tif 000007
【手続補正書】
【提出日】平成24年5月28日(2012.5.28)
【手続補正１】
【補正対象書類名】明細書
【補正対象項目名】００１４
【補正方法】変更
【補正の内容】
【００１４】
基板は、ガラス、半導体、無機結晶、剛性または可撓性のプラスチック材料など、本発明のＴＥ構造の成長が上層で行われる適当な何らかの誘電材料でよい。実例は、シリカ（ＳｉＯ2）、ホウ珪酸塩（ＢＫ７）、珪素（Ｓｉ）、ニオブ酸リチウム（ＬｉＮｂＯ3）、ポリエチレンナフタレート（ＰＥＮ）、ポリエチレンテレフタレート（ＰＥＴ）、その他である。この基板は、活性半導体または有機層など、光電子工学デバイス構造の一部であればよい。
【手続補正２】
【補正対象書類名】特許請求の範囲
【補正対象項目名】全文
【補正方法】変更
【補正の内容】
【特許請求の範囲】
【請求項１】
基板と、透明導電性酸化物と、前記透明導電性酸化物の上層の厚さ１０ｎｍ未満の超薄金属層とを包含する、特に光電子工学分野のための透明電極において、前記超薄金属層の上層に酸化物層をさらに包含し、前記酸化物層が、超薄金属膜材料、Ｓｎ、及びＳｉのいずれかの酸化物であることを特徴とする透明電極。
【請求項２】
前記酸化物層が前記基板と接触している、請求項１に記載の透明電極。
【請求項３】
前記透明導電性酸化物が前記基板と接触している、請求項１に記載の透明電極。
【請求項４】
スズ添加酸化インジウム、ＡｌまたはＧａ添加酸化亜鉛、ＴａまたはＮｂ添加酸化チタン、Ｆ添加酸化スズ、および以上の混合物から前記透明導電膜が選択される、先行する請求項のいずれかに記載の透明電極。
【請求項５】
Ｃｕ、Ｎｉ、Ｃｒ、Ｔｉ、Ｐｔ、Ａｇ、Ａｕ、Ａｌおよび以上の混合物から前記超薄金属膜が選択される、先行する請求項のいずれかに記載の透明電極。
【請求項６】
開口部を備える導電性メッシュを前記透明導電性酸化物または前記酸化物層の上層にさらに包含する、先行する請求項のいずれかに記載の透明電極。
【請求項７】
前記メッシュがＮｉ、Ｃｒ、Ｔｉ、Ａｌ、Ｃｕ、Ａｇ、Ａｕ、添加されたＺｎＯ、添加されたＳｎＯ2、添加されたＴｉＯ2、カーボンナノチューブもしくはＡｇナノワイヤ、または以上の混合物を包含する、請求項６に記載の透明電極。
【請求項８】
特に光電子工学用途のための透明電極の製造方法であって、
ａ．厚さ１０ｎｍ未満の超薄金属層で透明導電性酸化物を被覆するステップと、
ｂ．前記超薄金属層の上層に酸化物層を設けるステップと、
ｃ．ａおよびｂで形成された層状構造を基板に載置するステップであって、前記酸化物層が、超薄金属膜材料、Ｓｎ及びＳｉのいずれかの酸化物である、ステップと、
を包含する方法。
【請求項９】
前記超薄金属層を直接酸化することにより前記ステップｂが実施される、請求項８に記載の方法。
【請求項１０】
スパッタリングで前記酸化物層を蒸着することにより前記ステップｂが実施される、請求項９に記載の方法。
【請求項１１】
前記酸化物層が前記基板の上層になるように、前記層状構造が前記基板に載置される、請求項８乃至１０のいずれかに記載の方法。
【請求項１２】
前記透明導電性酸化物が前記基板の上層になるように、前記層状構造が前記基板に載置される、請求項８乃至１０のいずれかに記載の方法。
【請求項１３】
開口部を備える導電性メッシュを前記層状構造の上層に設けるステップをさらに包含する、請求項８乃至１２のいずれかに記載の方法。
【国際調査報告】
2013522813.tif 000008
2013522813.tif 000009
2013522813.tif 000010